(57)【特許請求の範囲】
【請求項１】
ツイスト角が略９０°のねじれネマチック型液晶セル及びこのセルの両側に配置された２枚の偏光板からなるノーマリーホワイトモードの液晶表示装置において、
液晶セルとその両側の偏光板との間にはそれぞれ位相差フィルムが配置されており、
該位相差フィルムは、
３つの主屈折率ｎx、ｎy及びｎzがｎx＞ｎy＞ｎzなる関係を満足する二軸配向性を有しかつＸ軸と光学軸のなす角度が２０〜７０°であるような屈折率異方性を有する物質が、Ｙ軸を傾斜軸としてＺ軸とフィルム法線方向のなす角度が２０〜７０°となるように傾斜配向しており、フィルムの光学軸がフィルム面となす角度が２０〜７０°である位相差フィルム（Ａ）と、
フィルム面内に屈折率異方性が殆ど存在せず、フィルム厚み方向の屈折率が面内の屈折率より小さい特性を有する少なくとも１枚の位相差フィルム（Ｂ）と
が積層された構成の積層位相差フィルムであり、
偏光板／位相差フィルム（Ｂ）／位相差フィルム（Ａ）／液晶セル／位相差フィルム
（Ａ）／位相差フィルム（Ｂ）／偏光板の順に積層され、かつ
液晶セルの光出射側から見た場合に、位相差フィルム（Ａ）の光学軸の上側になる方向が、液晶セルの光入射側及び光出射側においてそれぞれに近い側の液晶セル基板に隣接する液晶分子の光学軸の上側になる方向に対して、略＋１８０°の関係になるように配置されていることを特徴とする
液晶表示装置。
【請求項２】
ツイスト角が略９０°のねじれネマチック型液晶セル及びこのセルの両側に配置された２枚の偏光板からなるノーマリーホワイトモードの液晶表示装置において、
液晶セルとその両側の偏光板との間にはそれぞれ位相差フィルムが配置されており、
該位相差フィルムは、
３つの主屈折率ｎx、ｎy及びｎzがｎx＞ｎy＞ｎzなる関係を満足する二軸配向性を有しかつＸ軸と光学軸のなす角度が２０〜７０°であるような屈折率異方性を有する物質が、Ｙ軸を傾斜軸としてＺ軸とフィルム法線方向のなす角度が２０〜７０°となるように傾斜配向しており、フィルムの光学軸がフィルム面となす角度が２０〜７０°である位相差フィルム（Ａ）と、
フィルム面内に屈折率異方性が殆ど存在せず、フィルム厚み方向の屈折率が面内の屈折率より小さい特性を有する少なくとも１枚の位相差フィルム（Ｂ）と、
光学的に正の屈折率異方性を有する一軸配向性の少なくとも１枚の位相差フィルム
（Ｃ）と
が積層された構成の積層位相差フィルムであり、
偏光板／位相差フィルム（Ｂ）／位相差フィルム（Ａ）／位相差フィルム（Ｃ）／液晶セル／位相差フィルム（Ｃ）／位相差フィルム（Ａ）／位相差フィルム（Ｂ）／偏光板の順に積層され、
液晶セルの光出射側から見た場合に、位相差フィルム（Ａ）の光学軸の上側になる方向が、液晶セルの光入射側及び光出射側においてそれぞれに近い側の液晶セル基板に隣接する液晶分子の光学軸の上側になる方向に対して、略＋１８０°の関係になるように配置され、かつ
位相差フィルム（Ｃ）の遅相軸の方向が、液晶セルの光入射側及び光出射側においてそれぞれに近い側の液晶セル基板のラビング方向に対して略垂直の関係になるよう設定されていることを特徴とする
液晶表示装置。
【発明の詳細な説明】
【０００１】
【発明の属する技術分野】
本発明は、位相差フィルムを配置することで、視野角特性、特に、表示コントラスト及び階調反転の視野角特性が改善された液晶表示装置に関するものである。
【０００２】
【従来の技術】
液晶表示装置（以下ＬＣＤ）として現在最もよく用いられているものは、吸収軸が直交となるように配置された一対の直線偏光フィルムの間に、透明電極を形成した一対のガラス基板の間にガラス基板法線方向に螺旋軸を有し、そのネジレ角度が約９０度であるような配向構造を有したネマチック液晶を挟持した液晶セルを挟んだ、ノーマリホワイト（以下ＮＷ）モードのツイステッドネマチック型ＬＣＤ（以下ＴＮ−ＬＣＤ）である。
【０００３】
ＮＷモードのＴＮ−ＬＣＤは、電圧を印加しない状態では入射した直線偏光が液晶セルの旋光性により９０度回転して出射されるため白状態となり、電圧を印加した状態では液晶分子がガラス基板に対して起き上がり、旋光性が消失して、入射した直線偏光はその状態を保ったまま出射されるため黒状態となる。また、この白状態、黒状態とその中間状態を利用することで、階調表示を行っている。
【０００４】
しかし、ＬＣＤに用いられるネマチック液晶は、分子構造が棒状をしており、分子軸方向の屈折率が大きい正の屈折率異方性を示すものであり、ＬＣＤを斜めに通過する光の偏光状態の変化はこの液晶の屈折率異方性による位相差のためにＬＣＤの法線方向とは異なったものとなる。このため、ＬＣＤ法線方向から外れた角度から表示を見た場合、コントラストが低下したり、階調表示が逆転する階調反転などの現象が起こったりするという視野角特性を示す。
【０００５】
この視野角特性は液晶分子の屈折率異方性が原因であることから、液晶分子の屈折率異方性による位相差を補償するための、液晶とは逆の屈折率異方性を示す位相差フィルムを用いた改良が検討されている。
【０００６】
視野角特性の改良は、主として黒表示、即ち電圧印加状態における視野角特性を改良することで、大きな効果が得られる。電圧印加状態では液晶分子はガラス基板に垂直に近い状態に配向していることから、この状態をガラス基板法線方向に光学軸を有する正の屈折率異方体とみなし、これを補償する位相差フィルムとしてフィルム法線方向に光学軸を有しかつ負の屈折率異方性を有する位相差フィルムを用いる方法が特開平２−０１５２３９号公報や特開平３−１０３８２３号公報などに開示されている。しかしながら、実際のＬＣＤにおいては、電圧印加状態にあってもガラス基板付近の液晶分子は基板の配向膜の拘束力によってガラス基板に近い部分では傾斜状態のままであるため、フィルム法線方向に光学軸を有しかつ負の屈折率異方性を有する位相差フィルムでは液晶セルによりもたらされる偏光状態を十分に補償することは難しい。
【０００７】
このような傾斜状態の液晶分子をも併せて補償するため、位相差フィルムの光学軸がフィルム法線方向から傾斜した方向にありかつ負の屈折率異方性を有する位相差フィルムを用いる方法も特開昭６３−２３９４２１号公報や特開平６−２１４１１６号公報などに記載されている。しかし、これらの方法では電圧印加状態の液晶セルに対する補償状態は改善されるものの、印加電圧がより低いために傾斜状態の液晶部分が増加してより複雑な配向形態をとる中間階調表示状態においては補償が不完全となるため、表示コントラストの視野角は改善されるが、階調反転現象を改善することは困難であり、結果として不完全な視野角特性しか得ることができない。
【０００８】
また別の方法として、液晶と同じ正の屈折率異方性を持ちながらも、光学軸をフィルム法線方向から傾斜させた状態とした位相差板を用いても視野角特性を改良できることが、特開平５−０８０３２３号公報、特開平７−３０６４０６号公報やＷＯ９６／１０７７３号公報などに記載されている。これらの報告では、正の屈折率異方性を有しかつ光学軸をフィルム法線方向から傾斜させた状態とした位相差板を用いることが、液晶セルの階調反転を抑制するのに有効であることが示されているものの、どのような光学特性の位相差板をいかなる形態で使用した場合にその効果が発現されるのかに関しては、具体的に言及されていない。
【０００９】
【発明が解決しようとする課題】
このようにＴＮ−ＬＣＤの視野角特性の改良に用いられる光学補償板については、表示コントラストのみならず階調反転も併せたトータルでの視野角特性を飛躍的に改善できるものは見いだされていない状況にあった。かかる状況に鑑み、本発明者らが鋭意検討した結果、３つの主屈折率ｎx、ｎy及びｎzがｎx＞ｎy＞ｎzなる関係を満足する二軸配向性を有しかつＸ軸と光学軸のなす角度が２０〜７０°であるような屈折率異方性を有する物質が、Ｙ軸を傾斜軸としてＺ軸とフィルム法線方向のなす角度が２０〜７０°となるように傾斜配向しており、フィルムの光学軸がフィルム面となす角度が２０〜７０°である位相差フィルムを、傾斜配向していない他の位相差フィルムと積層して用いることにより、表示コントラストと階調反転の両方の視野角特性を大幅に改善できることを見い出し、本発明を完成するに至った。
【００１０】
【課題を解決するための手段】
すなわち本発明は、ツイスト角が略９０°のねじれネマチック型液晶セル及びこのセルの両側に配置された２枚の偏光板からなるノーマリーホワイトモードの液晶表示装置において、
液晶セルとその両側の偏光板との間にはそれぞれ位相差フィルムが配置されており、
該位相差フィルムは、
３つの主屈折率ｎx、ｎy及びｎzがｎx＞ｎy＞ｎzなる関係を満足する二軸配向性を有しかつＸ軸と光学軸のなす角度が２０〜７０°であるような屈折率異方性を有する物質が、Ｙ軸を傾斜軸としてＺ軸とフィルム法線方向のなす角度が２０〜７０°となるように傾斜配向しており、フィルムの光学軸がフィルム面となす角度が２０〜７０°である位相差フィルム（Ａ）と、
フィルム面内に屈折率異方性が殆ど存在せず、フィルム厚み方向の屈折率が面内の屈折率より小さい特性を有する少なくとも１枚の位相差フィルム（Ｂ）と
が積層された構成の積層位相差フィルムであり、
偏光板／位相差フィルム（Ｂ）／位相差フィルム（Ａ）／液晶セル／位相差フィルム
（Ａ）／位相差フィルム（Ｂ）／偏光板の順に積層され、かつ
液晶セルの光出射側から見た場合に、位相差フィルム（Ａ）の光学軸の上側になる方向が、液晶セルの光入射側及び光出射側においてそれぞれに近い側の液晶セル基板に隣接する液晶分子の光学軸の上側になる方向に対して、略＋１８０°の関係になるように配置されていることを特徴とする液晶表示装置を提供するものである。
【００１１】
また、本発明は、ツイスト角が略９０°のねじれネマチック型液晶セル及びこのセルの両側に配置された２枚の偏光板からなるノーマリーホワイトモードの液晶表示装置において、
液晶セルとその両側の偏光板との間にはそれぞれ位相差フィルムが配置されており、
該位相差フィルムは、
３つの主屈折率ｎx、ｎy及びｎzがｎx＞ｎy＞ｎzなる関係を満足する二軸配向性を有しかつＸ軸と光学軸のなす角度が２０〜７０°であるような屈折率異方性を有する物質が、Ｙ軸を傾斜軸としてＺ軸とフィルム法線方向のなす角度が２０〜７０°となるように傾斜配向しており、フィルムの光学軸がフィルム面となす角度が２０〜７０°である位相差フィルム（Ａ）と、
フィルム面内に屈折率異方性が殆ど存在せず、フィルム厚み方向の屈折率が面内の屈折率より小さい特性を有する少なくとも１枚の位相差フィルム（Ｂ）と、
光学的に正の屈折率異方性を有する一軸配向性の少なくとも１枚の位相差フィルム
（Ｃ）と
が積層された構成の積層位相差フィルムであり、
偏光板／位相差フィルム（Ｂ）／位相差フィルム（Ａ）／位相差フィルム（Ｃ）／液晶セル／位相差フィルム（Ｃ）／位相差フィルム（Ａ）／位相差フィルム（Ｂ）／偏光板の順に積層され、
液晶セルの光出射側から見た場合に、位相差フィルム（Ａ）の光学軸の上側になる方向が、液晶セルの光入射側及び光出射側においてそれぞれに近い側の液晶セル基板に隣接する液晶分子の光学軸の上側になる方向に対して、略＋１８０°の関係になるように配置され、かつ
位相差フィルム（Ｃ）の遅相軸の方向が、液晶セルの光入射側及び光出射側においてそれぞれに近い側の液晶セル基板のラビング方向に対して略垂直の関係になるよう設定されていることを特徴とする液晶表示装置をも提供するものである。
【００１２】
【発明の実施の形態】
本発明における、３つの主屈折率ｎx、ｎy及びｎzがｎx＞ｎy＞ｎzなる関係を満足する二軸配向性を有しかつＸ軸と光学軸のなす角度が２０〜７０°であるような屈折率異方性を有する物質が、Ｙ軸を傾斜軸としてＺ軸とフィルム法線方向のなす角度が２０〜７０°となるように傾斜配向しており、フィルムの光学軸がフィルム面となす角度が２０〜７０°である位相差フィルム（Ａ）は、必要な光学特性を満たすものであれば特に限定されるものでなく、例えば、特開平４−１２０５１２号公報、特開平６−２２２２１３号公報に記載されている熱可塑性樹脂を電場や磁場印加あるいは異周速圧延により配向させた傾斜配向シートや、特開平７−１５２０３５号公報、特開平７−１９１２１６号公報に記載されているような電場や磁場等の印加下あるいは配向膜による配向制御下での配向固定による液晶性重合体の傾斜配向層、光反応性置換基を含む樹脂層等に平行光照射して得られる光学異方体、また、ＷＯ９６／１０７７３号公報に記載されている透明基板上への無機誘電体等の斜方蒸着による光学異方性層等を用いることができる。
【００１３】
位相差フィルム（Ａ）の光学特性としては、傾斜配向して位相差フィルム（Ａ）を形成している光学異方性を有する物質の３つの主屈折率ｎx、ｎy及びｎzがｎx＞ｎy＞ｎzなる関係を満足する二軸配向性を有しており、そのＸ軸と光学異方性物質の光学軸のなす角度（θ１）が特定の角度範囲内にあり、この光学異方性物質がＹ軸を傾斜軸としてＺ軸とフィルム法線方向のなす角度（θ２）が特定の角度範囲内になるよう傾斜しており、かつフィルムの光学軸がフィルム面となす角度（θ３）が特定の角度範囲内にあることが必要である。位相差フィルム（Ａ）の光学特性は、上記３つの角度θ１、θ２、θ３、及び補償層正面から測定した場合のレターデーション値（ＲA ）により規定される。これらの値は位相差フィルム（Ａ）と組み合わせて用いる傾斜配向していない他の位相差フィルムの光学特性、使用する液晶セルの光学特性、及び最終的に必要とされる視野角特性により適宜選択されるが、θ１＝２０〜７０°、θ２＝２０〜７０°、θ３＝４０〜７０°、ＲA ＝２０〜２００nmの範囲が好ましく、さらに好ましくはθ１＝４５〜６５°、θ２＝４０〜６５°、θ３＝５０〜７０°、ＲA ＝２０〜１００nmである。３つの主屈折率ｎx、ｎy及びｎzにおいて、ｎxとｎyとは通常０.０００５以上異なり、ｎyとｎzとは通常０.０００５以上異なる。
【００１４】
本発明に用いる、フィルム面内に屈折率異方性が殆ど存在せず、フィルム厚み方向の屈折率が面内の屈折率より小さい特性を有する位相差フィルム（Ｂ）は、必要な光学特性を満たすものであれば特に限定されるものでなく、例えば、溶剤キャスト法による製膜時の高分子の配向により、フィルム面内のレターデーションが小さく、かつフィルム厚み方向の屈折率（ｎt ）がフィルム面内の平均屈折率（ｎp ）よりも小さいという屈折率構造を持たせた透明高分子のキャストフィルムや、透明高分子の二軸延伸フィルム、特開平５−１９６８１９号公報に記載されている無機層状化合物を用いた位相差板、特開平５−２４９４５７号公報に記載されている屈折率の異なる物質の交互多層薄膜による補償板等を用いることができる。
【００１５】
フィルム面内に屈折率異方性が殆ど存在せず、フィルム厚み方向の屈折率が面内の屈折率より小さい特性を有する位相差フィルム（Ｂ）の光学特性は、面内のレターデーション値（ＲB ）、及び厚み方向のレターデーション値（ＲB'＝（ｎp−ｎt）×ｄ、ｄ：フィルム厚み）により規定される。これらの値は使用する位相差フィルム（Ａ）の光学特性、液晶セルの光学特性、及び最終的に必要とされる視野角特性により適宜選択されるが、ＲB ＝０〜１００nm、ＲB'＝３０〜２５０nmの範囲が好ましく、さらに好ましくはＲB ＝３〜３０nm、ＲB'＝４０〜１８０nmである。
【００１６】
本発明に用いる、光学的に正の屈折率異方性を有する一軸配向性の位相差フィルム
（Ｃ）は、必要な光学特性を満たすものであれば特に限定されるものでなく、例えば、一般的に位相差板として用いられている熱可塑性樹脂の一軸延伸フィルムや、液晶性物質の面内一軸配向層等を用いることができる。
【００１７】
光学的に正の屈折率異方性を有する一軸配向性の位相差フィルム（Ｃ）の光学特性は、補償層面内のレターデーション値（ＲC ）により規定され、この値は使用する位相差フィルム（Ａ）の光学特性、位相差フィルム（Ｂ）の光学特性、液晶セルの光学特性、及び最終的に必要とされる視野角特性により適宜選択されるが、ＲC ＝１０〜１００nmの範囲が好ましく、さらに好ましくはＲC ＝３０〜７０nmである。
【００１８】
本発明の位相差フィルム（Ａ）は、傾斜配向していない他の位相差フィルムと組み合わせて用いることに適したものであるが、その視野角改良効果は、特定の光学異方性を有する位相差フィルムと特定の順序で積層した場合により多く発現する。視野角改良効果の大きい積層構成の１つは、ツイスト角が略９０°のねじれネマチック型液晶セル及びこのセルの両側に配置された２枚の偏光板からなるノーマリーホワイトモードの液晶表示装置において、位相差フィルム（Ａ）と、少なくとも１枚のフィルム面内に屈折率異方性が殆ど存在せず、フィルム厚み方向の屈折率が面内の屈折率より小さい特性を有する位相差フィルム（Ｂ）を、液晶セルとその両側の偏光板との間に偏光板／位相差フィルム（Ｂ）／位相差フィルム（Ａ）／液晶セル／位相差フィルム（Ａ）／位相差フィルム（Ｂ）／偏光板の順に積層するものである。
【００１９】
視野角改良効果の大きい別の積層構成は、ツイスト角が略９０°のねじれネマチック型液晶セル及びこのセルの両側に配置された２枚の偏光板からなるノーマリーホワイトモードの液晶表示装置において、位相差フィルム（Ａ）と、少なくとも１枚のフィルム面内に屈折率異方性が殆ど存在せず、フィルム厚み方向の屈折率が面内の屈折率より小さい特性を有する位相差フィルム（Ｂ）と、少なくとも１枚の光学的に正の屈折率異方性を有する一軸配向性の位相差フィルム（Ｃ）とを、液晶セルとその両側の偏光板との間に、偏光板／位相差フィルム（Ｂ）／位相差フィルム（Ａ）／位相差フィルム（Ｃ）／液晶セル／位相差フィルム（Ｃ）／位相差フィルム（Ａ）／位相差フィルム（Ｂ）／偏光板の順に積層するものである。
【００２０】
各々の位相差フィルム（Ａ）、（Ｂ）及び（Ｃ）は、それぞれ１枚ずつであってもよいし、必要であれば同種の複数の位相差フィルムを積層して用いてもよい。
【００２１】
これらの位相差フィルムを液晶セルに搭載する場合には、液晶セルの光入射側及び光出射側の各基板のラビング方向と、各々の側に配置される位相差フィルム（Ａ）の光学軸の方向との関係が、視野角特性の改良効果に大きな影響を与える。光学軸の方向は使用する液晶セルの光学特性、及び最終的に必要とされる視野角特性により適宜選択されるが、位相差フィルム（Ａ）の光学軸の液晶セルの光出射側から見た場合に上側になる方向が、液晶セルの光入射側及び光出射側においてそれぞれに近い側の液晶セル基板に隣接する液晶分子の光学軸の液晶セルの光出射側から見た場合に上側になる方向に対して、液晶セルの光出射側から見て左回りの方向を正とした場合に略＋１８０°の関係になるよう設定した場合、視野角改良効果が最も大きく発現する。
【００２２】
かかる構成においては、背面側に配置された位相差フィルム（Ａ）は、その光学軸の前面側向き成分の面内への射影と、液晶セルの背面側の基板に隣接する液晶分子の光学軸の前面側向き成分の面内への射影とが概ね＋１８０°で交わるように配置され、前面側に配置された位相差フィルム（Ａ）は、その光学軸の前面側向き成分の面内への射影と、液晶セルの前面側の基板に隣接する液晶分子の光学軸の前面側向き成分の面内への射影とが概ね＋１８０°で交わるように配置された構成になる。
【００２３】
さらに、本発明の積層位相差フィルムの積層構成においては、液晶セルの光入射側及び光出射側の各基板のラビング方向と、光学的に正の屈折率異方性を有する一軸配向性の位相差フィルム（Ｃ）の遅相軸の方向の関係が、視野角特性の改良効果に大きな影響を与える。遅相軸の方向は使用する液晶セルの光学特性、及び最終的に必要とされる視野角特性により適宜選択されるが、液晶セルの光入射側及び光出射側においてそれぞれに近い側の液晶セル基板のラビング方向に対して略垂直の関係になるよう設定した場合、視野角改良効果がより大きく発現する。
【００２４】
かかる構成においては、背面側に配置された位相差フィルム（Ａ）は、その光学軸の前面側向き成分の面内への射影と、液晶セルの背面側の基板に隣接する液晶分子の光学軸の前面側向き成分の面内への射影とが概ね＋１８０°で交わるように配置され、背面側に配置された位相差フィルム（Ｃ）は、その遅相軸の方向が背面側基板のラビング方向に対して概ね垂直となるように配置され、前面側に配置された位相差フィルム（Ａ）は、その光学軸の前面側向き成分の面内への射影と、液晶セルの前面側の基板に隣接する液晶分子の光学軸の前面側向き成分の面内への射影とが概ね＋１８０°で交わるように配置され、前面側に配置された位相差フィルム（Ｃ）は、その遅相軸の方向が前面側の基板のラビング方向に対して概ね垂直となるように配置された構成となる。
【００２５】
セル両側に配置される偏光板の吸収軸の方向は、最終的に必要とされるＬＣＤの光学特性に応じて、光入射側及び光出射側のいずれもそれぞれに近い側の液晶セル基板のラビング方向に対して略垂直（Ｅモード）あるいは略平行（Ｏモード）のいずれかより選択される。
【００２６】
なお、本発明における位相差フィルムのレターデーション値（ＲA、ＲB、ＲB'、ＲC ）及び軸の傾斜方向は、当業者においては常法に基づく測定により得られるものである。
【００２７】
【発明の効果】
本発明により、表示コントラスト及び階調反転の視野角特性が著しく改善されたＴＮ−ＬＣＤを得ることができる。
【００２８】
【実施例】
以下、実施例により本発明を詳細に説明するが、本発明はこれに限定されるものではない。
【００２９】
実施例１
フィルム面内に屈折率異方性が殆ど存在せず、フィルム厚み方向の屈折率が面内の屈折率より小さい特性を有する位相差フィルムＢ１として、面内のレターデーション値（ＲB）＝６nm、厚み方向のレターデーション値（ＲB'）＝５８nmであるトリアセチルセルロースフィルムを作製した。
【００３０】
バッチ式真空蒸着装置を用いて、このトリアセチルセルロースフィルム上に五酸化タンタルの斜方蒸着膜を形成した。この斜方蒸着膜は、五酸化タンタルの斜方カラム構造により３つの主屈折率ｎx、ｎy及びｎzがそれぞれｎx＝１.６６５０、ｎy＝１.６３２２、ｎz＝１.５０２８であり、ｎx＞ｎy＞ｎzなる関係を満足する二軸配向性を有しており、そのＸ軸と斜方カラムの光学軸のなす角度（θ１）＝６５°、斜方カラムがＹ軸を傾斜軸としてＺ軸とフィルム法線方向のなす角（θ２）＝４１°になるよう傾斜しており、かつフィルムの光学軸がフィルム面となす角（θ３）＝６６°、補償層正面から測定した場合のレターデーション値（ＲA ）＝３３nmであった。この斜方蒸着層を位相差フィルムＡ１とした。
【００３１】
光学的に正の屈折率異方性を有する一軸配向性の位相差フィルムとして、ポリカーボネートフィルムを一軸延伸して面内のレターデーション値（ＲC ）＝５０nmである位相差フィルムＣ１を作製した。
【００３２】
日本電気（株）製のノートパソコン（ＰＣ９８２１  Ｌａ１０）を構成するカラー液晶ディスプレイ装置（ＴＦＴ−ＴＮ型）の背面側直線偏光板と液晶セルとの間、及び前面側直線偏光板と液晶セルとの間にそれぞれ位相差フィルムＢ１、位相差フィルムＡ１、位相差フィルムＣ１を、偏光板／Ｂ１／Ａ１／Ｃ１／液晶セル／Ｃ１／Ａ１／Ｂ１／偏光板の順に積層して、ＴＮ型液晶表示装置を作製した。このとき、液晶セルの光出射側から見た場合に、位相差フィルムＡ１の光学軸の上側になる方向が、液晶セルの光入射側及び光出射側においてそれぞれに近い側の液晶セル基板に隣接する液晶分子の光学軸の上側になる方向に対して＋１８０°の関係になり、かつ、位相差フィルムＣ１の遅相軸の方向が液晶セルの光入射側及び光出射側においてそれぞれに近い側の液晶セル基板のラビング方向に対して垂直の関係になり、しかも直線偏光板の吸収軸の方向が液晶セルの光入射側及び光出射側においてそれぞれ近い側の液晶セルの基板のラビング方向に対して平行の関係（Ｏ−モード）になるように設定した。
【００３３】
このＴＮ−ＬＣＤにおいては、表示コントラスト及び階調反転の視野角特性は、上下左右すべての方向で良好であり、従来のＴＮ−ＬＣＤと比較して優れたものであった。
【００３４】
実施例２
実施例１のノートパソコンの液晶セルとその両側の偏光板との間に、位相差フィルムＢ１と位相差フィルムＡ１を、偏光板／Ｂ１／Ａ１／液晶セル／Ａ１／Ｂ１／偏光板の順に積層して、ＴＮ−ＬＣＤを作製した。このとき、液晶セルの光出射側から見た場合に、位相差フィルムＡ１の光学軸の上側になる方向が、液晶セル基板に隣接する液晶分子の光学軸の上側になる方向に対して＋１８０°の関係になり、しかも直線偏光板の吸収軸の方向が、液晶セルの光入射側及び光出射側においてそれぞれ近い側の液晶セルの基板のラビング方向に対して平行の関係（Ｏ−モード）になるように設定した。
【００３５】
このＴＮ−ＬＣＤにおいては、表示コントラスト及び階調反転の視野角特性は、上下左右すべての方向で良好であり、従来のＴＮ−ＬＣＤと比較して優れたものであった。
【００３６】
実施例３
フィルム面内に屈折率異方性が殆ど存在せず、フィルム厚み方向の屈折率が面内の屈折率より小さい特性を有する位相差フィルムＢ２として、面内のレターデーション値（ＲB）＝５nm、厚み方向のレターデーション値（ＲB'）＝４９nmであるトリアセチルセルロースの連続フィルムを作製した。
【００３７】
連続式真空蒸着装置を用いて、このトリアセチルセルロース連続フィルム上に二酸化チタンの斜方蒸着膜を形成した。この斜方蒸着膜は、二酸化チタンの斜方カラム構造により３つの主屈折率ｎx、ｎy及びｎzがｎx＞ｎy＞ｎzなる関係を満足する二軸配向性を有しており、そのＸ軸と斜方カラムの光学軸のなす角度（θ１）＝５８°、斜方カラムがＹ軸を傾斜軸としてＺ軸とフィルム法線方向のなす角度（θ２）＝２９°になるよう傾斜しており、かつフィルムの光学軸がフィルム面となす角度（θ３）＝６１°、補償層正面から測定した場合のレターデーション値（ＲA ）＝２７nmであった。この斜方蒸着層を位相差フィルムＡ２とした。
【００３８】
シャープ（株）製のＴＦＴ−ＴＮ液晶テレビ（ＣＲＹＳＴＡＬＴＲＯＮ、４Ｅ−Ｌ１）の液晶セルとその両側の偏光板との間に、位相差フィルムＢ２と位相差フィルムＡ２を、偏光板／Ｂ２／Ａ２／液晶セル／Ａ２／Ｂ２／偏光板の順に積層して、ＴＮ−ＬＣＤを作製した。このとき、液晶セルの光出射側から見た場合に、位相差フィルムＡ２の光学軸の上側になる方向が、液晶セルの光入射側及び光出射側においてそれぞれに近い側の液晶セル基板に隣接する液晶分子の光学軸の上側になる方向に対して＋１８０°の関係になるように設定した。
【００３９】
このＴＮ−ＬＣＤにおいては、表示コントラスト及び階調反転の視野角特性は、上下左右すべての方向で良好であり、従来のＴＮ−ＬＣＤと比較して優れたものであった。
【００４０】
実施例４
光学補償層の積層順序を、偏光板／Ｃ１／Ａ１／Ｂ１／液晶セル／Ｂ１／Ａ１／Ｃ１／偏光板の順にしたほかは実施例１と同様にして、３種の光学補償層を積層したＴＮ−ＬＣＤを作製した。
【００４１】
このＴＮ−ＬＣＤにおいては、左右及び下方向の表示コントラストの視野角は良好であった。
【図面の簡単な説明】
【図１】  実施例１の液晶表示装置における偏光板の吸収軸、液晶セルの基板のラビング方向、液晶セルの基板に隣接する液晶分子の光学軸方向、及びそれぞれの位相差フィルムの光学軸の設定を示す模式図である。
【図２】  実施例２の液晶表示装置における偏光板の吸収軸、液晶セルの基板のラビング方向、液晶セルの基板に隣接する液晶分子の光学軸方向、及びそれぞれの位相差フィルムの光学軸の設定を示す模式図である。
【符号の説明】
１１，２１：  液晶セル上側の偏光板
１２，２２：  液晶セル下側の偏光板
１３，２３：  液晶セル上側の位相差フィルムＢ１
１４，２４：  液晶セル下側の位相差フィルムＢ１
１５，２５：  液晶セル上側の位相差フィルムＡ１
１６，２６：  液晶セル下側の位相差フィルムＡ１
１７：  液晶セル上側の位相差フィルムＣ１
１８：  液晶セル下側の位相差フィルムＣ１
１９，２９：  液晶セル
１１１，２１１：  液晶セル上側偏光板の吸収軸方向
１２１，２２１：  液晶セル下側偏光板の吸収軸方向
１５１，２５１：  液晶セル上側の位相差フィルムＡ１の光学軸方向
１６１，２６１：  液晶セル下側の位相差フィルムＡ１の光学軸方向
１７１：  液晶セル上側の位相差フィルムＣ１の光学軸方向
１８１：  液晶セル下側の位相差フィルムＣ１の光学軸方向
１９１，２９１：  液晶セルの上側基板に隣接する液晶分子の光学軸方向
１９２，２９２：  液晶セルの下側基板に隣接する液晶分子の光学軸方向
１９３，２９３：  液晶セルの上側基板の内側のラビング方向
１９４，２９４：  液晶セルの下側基板の内側のラビング方向
【図１】
0003924955.tif 000002
【図２】
0003924955.tif 000003